(57)【要約】【課題】籾殻と接着剤との撹拌混合時に籾殻が破砕されず、しかも、籾殻全体に接着剤をコーティングすることにより、強固で断熱性と遮音性の高い籾殻建築資材を提供すること。【解決手段】籾殻100重量%に対して、水分5重量％が含浸された状態で撥水性樹脂接着剤10乃至15重量％がコーティングされ、140℃で5分乃至７分間の加熱負荷による脱水処理と、所要圧力による67%容量縮減処理とがなされて成る。【選択図】図１
2011069102.tif 000002
【特許請求の範囲】
【請求項１】
籾殻100重量%に対して、水分5重量%が含浸された状態で撥水性樹脂接着剤10乃至15重量%がコーティングされ、籾殻が破砕されない条件で加熱負荷による脱水処理と、所要圧力による60〜70%容量縮減処理とがなされて成る籾殻建築資材。
【請求項２】
籾殻100重量%に対して水分5重量％を噴霧して均一に散布撹拌する水分湿潤工程と、該工程に続き撥水性樹脂接着剤10乃至15重量％を加えて十二分に撹拌する接着剤コーティング工程と、籾殻が破砕されない条件で加熱負荷による脱水処理工程と、所要圧力による60〜70%容量縮減処理工程とから成る籾殻建築資材の製造方法。
【発明の詳細な説明】
【技術分野】
【０００１】
本発明は、籾殻を主原料とする建築資材に関する。
【背景技術】
【０００２】
籾殻を主原料とする建築資材は、特開２００２−３２６３号公報（特許文献１）、特開２００２−３２７９号公報（特許文献２）、特開２００８−２９１２３５号公報（特許文献３)、特開平０６−８９６８号公報（特許文献４）等で提案されている。本願出願人も籾殻無公害断熱材を特許第３７１６３７１号（特許文献５）として保有している。
特許文献１及び２では籾殻に難燃性を付与するため、粘着性を有する水溶性無機化合物または塗膜性または造膜性を有する水溶性無機化合物と籾殻を混合または撹拌するために籾殻を破砕するので、空隙が少なくなり吸音特性が劣ることとなる。
特許文献３は籾殻に特定仕様のPVA（ポリビニールアルコール）系樹脂を含有させることにより圧縮強度を高めている。
特許文献４では籾殻に水を噴射させて表面を濡らした後、植物性接着剤粉を散布し、さらに水を噴射して該植物性接着剤粉を液状化し、撹拌機で撹拌混合するなど籾殻の接着処理に手間取るものである。
特許文献５は断熱性を追求した発明であるが、遮音性を有する建築資材の開発のベースとなったものである。
【先行技術文献】
【特許文献】
【０００３】
【特許文献１】特開２００２−３２６３号公報
【特許文献２】特開２００２−３２７９号公報
【特許文献３】特開２００８−２９１２３５号公報
【特許文献４】特開平０６−８９６８号公報
【特許文献５】特許第３７１６３７１号
【発明の概要】
【発明が解決しようとする課題】
【０００４】
本発明は、籾殻と接着剤との撹拌混合時に、籾殻が破砕されず、しかも、水分除去状態で籾殻全体に接着剤をコーティングすることにより、強固で断熱性と遮音性の高い籾殻建築資材の提供をその目的とするものである。
【課題を解決するための手段】
【０００５】
本発明の請求項１に記載した籾殻建築資材は、籾殻100重量%に水分5重量%が含浸された状態で、撥水性樹脂接着剤10乃至15重量%がコーティングされ、籾殻が破砕されない条件で140℃で5分乃至7分間の加熱負荷による脱水処理と、0.9kg/cm2の圧力による60〜70%容量縮減処理とがなされて成る。
請求項２に記載した籾殻建築資材の製造方法は、籾殻100重量%に対して水分5重量%を噴霧して均一散布撹拌する水分湿潤工程と、該工程に続き撥水性樹脂接着剤10乃至15重量%を加えて十二分に撹拌する接着剤コーティング工程と、140℃で5分乃至７分間の加熱負荷による脱水処理工程と、0.9kg/cm2の圧力による60〜70%容量縮減処理とから成る。
【発明の効果】
【０００６】
本発明は、籾殻の湿潤状態で接着剤を籾殻全体にコーティングできるから、各籾殻の剛直性による破砕がなく、接着剤固化後の各籾殻に十分な空隙が確保され、建築資材として使用されるときに断熱性と遮音性に優れる効果を呈する。
【図面の簡単な説明】
【０００７】
【図１】本発明の籾殻建築資材Ａの部分斜視図。
【発明を実施するための形態】
【０００８】
本発明の撥水性樹脂接着剤は、木材接着剤用架橋剤であり、水分を含有させた湿潤後の籾殻に該架橋剤を加えて十二分に撹拌すると、水と混じり合わない性質から籾殻全体に該架橋剤がコーティングされるもので、脱水処理による水分の蒸発と、各金型における60〜70%の容量縮減処理とによって強固に成型される。
【実施例】
【０００９】
本発明の籾殻建築資材の製造方法により製造される籾殻建築資材Ａを実施例により説明すると、籾殻100重量%に対して水分5重量%を噴霧して均一に散布撹拌し、籾殻１を十分に湿潤にて柔軟状態にした後、撥水性樹脂接着剤としての木材接着剤用架橋剤２を10乃至15重量%を加えて十二分に撹拌し、籾殻１の全体に該架橋剤２をコーティングし、次いで、加圧用の図外の金型（種々その形状は選択される。）で、140℃の加熱温度で5分乃至７分間の加熱負荷をかけ、脱水処理して水分を蒸発させ、さらに、0.9kg/cm2の所要圧力で67%の容量縮減処理して図１に示す平面寸法1000×2000mmの籾殻建築資材Ａが成型される。なお、図１で示される籾殻１はまばらであるが簡略して表現したもので、実際は67%の容量に圧縮された密な状態である。
【００１０】
このようにして成型された籾殻建築資材Ａは、各籾殻１が湿潤状態で架橋剤２がコーティングされ、破砕されることなく脱水処理されたものであるから、水分蒸発後の各籾殻１には多くの空隙３が確保され、強固で断熱性と遮音性の高い特性をもつ。
したがって、この籾殻建築資材Ａは断熱、遮音効果の期待される木製建具のコア材や、室内用の化粧用内装材としての平板状のパネル材や図１に示すような凹部４と凸部５を有するパネル材に使用される。
【産業上の利用可能性】
【００１１】
本発明は、籾殻にコーティングされる接着剤が室内空気質汚染対策に適合した自主管理規定製品であるため、環境に優しく無公害であり、建材業界の活性化及び籾殻の有効利用による農業経営の効率化の点で農業稲作業界の活性化にも資するものである。
【符号の説明】
【００１２】
１：籾殻
２：木材接着剤用架橋剤
３：空隙
４：凹部
５：凸部
Ａ：籾殻建築資材
【図１】
2011069102.tif 000003
【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
籾殻100重量%に対して、水分5重量%が含浸された湿潤状態で木材接着剤用架橋剤10乃至15重量%がコーティングされ、140℃で5分乃至7分間の加熱負荷による脱水処理と、0.9kg/cm2の圧力による60〜70%容量縮減処理とによる籾殻が破砕されない条件で処理されて成る籾殻建築資材。
【請求項２】
籾殻100重量%に対して水分5重量%を噴霧して均一に散布撹拌する水分湿潤工程と、該工程に続き木材接着剤用架橋剤10乃至15重量%を加えて十二分に撹拌する接着剤コーティング工程と、140℃で5分乃至7分間の加熱負荷による脱水処理工程と、0.9kg/cm2の圧力による60〜70%容量縮減処理工程とによる籾殻が破砕されない条件の処理工程から成る籾殻建築資材の製造方法。
【手続補正２】
【補正対象書類名】明細書
【補正対象項目名】全文
【補正方法】変更
【補正の内容】
【発明の詳細な説明】
【技術分野】
【０００１】
本発明は、籾殻を主原料とする建築資材に関する。
【背景技術】
【０００２】
籾殻を主原料とする建築資材は、特開２００２−３２６３号公報（特許文献１）、特開２００２−３２７９号公報（特許文献２）、特開２００８−２９１２３５号公報（特許文献３)、特開平０６−８９６８号公報（特許文献４）等で提案されている。本願出願人も籾殻無公害断熱材を特許第３７１６３７１号（特許文献５）として保有している。
特許文献１及び２では籾殻に難燃性を付与するため、粘着性を有する水溶性無機化合物または塗膜性または造膜性を有する水溶性無機化合物と籾殻を混合または撹拌するために籾殻を破砕するので、空隙が少なくなり吸音特性が劣ることとなる。
特許文献３は籾殻に特定仕様のPVA（ポリビニールアルコール）系樹脂を含有させることにより圧縮強度を高めている。
特許文献４では籾殻に水を噴射させて表面を濡らした後、植物性接着剤粉を散布し、さらに水を噴射して該植物性接着剤粉を液状化し、撹拌機で撹拌混合するなど籾殻の接着処理に手間取るものである。
特許文献５は断熱性を追求した発明であるが、遮音性を有する建築資材の開発のベースとなったものである。
【先行技術文献】
【特許文献】
【０００３】
【特許文献１】特開２００２−３２６３号公報
【特許文献２】特開２００２−３２７９号公報
【特許文献３】特開２００８−２９１２３５号公報
【特許文献４】特開平０６−８９６８号公報
【特許文献５】特許第３７１６３７１号
【発明の概要】
【発明が解決しようとする課題】
【０００４】
本発明は、籾殻と接着剤との撹拌混合時に、籾殻が破砕されず、しかも、水分除去状態で籾殻全体に接着剤をコーティングすることにより、強固で断熱性と遮音性の高い籾殻建築資材の提供をその目的とするものである。
【課題を解決するための手段】
【０００５】
本発明の請求項１に記載した籾殻建築資材は、籾殻100重量%に対して水分5重量%が含浸された湿潤状態で、木材接着剤用架橋剤10乃至15重量%がコーティングされ、140℃で5分乃至7分間の加熱負荷による脱水処理と、0.9kg/cm2の圧力による60〜70%容量縮減処理とによる籾殻が破砕されない条件で処理されて成る。
請求項２に記載した籾殻建築資材の製造方法は、籾殻100重量%に対して水分5重量%を噴霧して均一散布撹拌する水分湿潤工程と、該工程に続き木材接着剤用架橋剤10乃至15重量%を加えて十二分に撹拌する接着剤コーティング工程と、140℃で5分乃至７分間の加熱負荷による脱水処理工程と、0.9kg/cm2の圧力による60〜70%容量縮減処理工程とによる籾殻が破砕されない条件の処理工程とから成る。
【発明の効果】
【０００６】
本発明は、籾殻の湿潤状態で接着剤を籾殻全体にコーティングできるから、各籾殻の剛直性による破砕がなく、接着剤固化後の各籾殻に十分な空隙が確保され、建築資材として使用されるときに断熱性と遮音性に優れる効果を呈する。
【図面の簡単な説明】
【０００７】
【図１】本発明の籾殻建築資材Ａの部分斜視図。
【発明を実施するための形態】
【０００８】
本発明に用いられる木材接着剤用架橋剤は撥水性を有し、水分を含有させた湿潤後の籾殻に該架橋剤を加えて十二分に撹拌すると、水と混じり合わない性質から籾殻全体に該架橋剤がコーティングされるもので、脱水処理による水分の蒸発と、各金型における60〜70%の容量縮減処理とによって強固に成型される。
【実施例】
【０００９】
本発明の籾殻建築資材の製造方法により製造される籾殻建築資材Ａを実施例により説明すると、籾殻100重量%に対して水分5重量%を噴霧して均一に散布撹拌し、籾殻１を十分に湿潤して柔軟状態にした後、撥水性樹脂接着剤としての木材接着剤用架橋剤２を10乃至15重量%を加えて十二分に撹拌し、籾殻１の全体に該架橋剤２をコーティングし、次いで、加圧用の図外の金型（種々その形状は選択される。）で、140℃の加熱温度で5分乃至７分間の加熱負荷をかけ、脱水処理して水分を蒸発させ、さらに、0.9kg/cm2の所要圧力で67%の容量縮減処理して図１に示す平面寸法1000×2000mmの籾殻建築資材Ａが成型される。なお、図１で示される籾殻１はまばらであるが簡略して表現したもので、実際は67%の容量に圧縮された密な状態である。
【００１０】
このようにして成型された籾殻建築資材Ａは、各籾殻１が湿潤状態で架橋剤２がコーティングされ、破砕されることなく脱水処理されたものであるから、水分蒸発後の各籾殻１には多くの空隙３が確保され、強固で断熱性と遮音性の高い特性をもつ。
したがって、この籾殻建築資材Ａは断熱、遮音効果の期待される木製建具のコア材や、室内用の化粧用内装材としての平板状のパネル材や図１に示すような凹部４と凸部５を有するパネル材に使用される。
【産業上の利用可能性】
【００１１】
本発明は、籾殻にコーティングされる接着剤が室内空気質汚染対策に適合した自主管理規定製品であるため、環境に優しく無公害であり、建材業界の活性化及び籾殻の有効利用による農業経営の効率化の点で農業稲作業界の活性化にも資するものである。
【符号の説明】
【００１２】
１：籾殻
２：木材接着剤用架橋剤
３：空隙
４：凹部
５：凸部
Ａ：籾殻建築資材